(57)【特許請求の範囲】
【請求項１】
軸線方向に貫通する軸孔を有する筒状の絶縁体と、
前記軸孔の先端側に挿設された中心電極と、
前記絶縁体の外周に設けられた筒状の主体金具と、
前記主体金具の先端部に、自身の基端部が固定された接地電極と、
前記接地電極の先端部に接合され、前記中心電極の先端部との間に間隙を形成するチップとを備えるスパークプラグの製造方法であって、
抵抗溶接により、前記接地電極に前記チップを接合する接合工程を含み、
前記接合工程においては、
前記チップに対して前記接地電極側に向けた荷重を加えた状態で、前記チップに接触するチップ側部材と、前記接地電極に対して荷重を加えた状態で、前記接地電極に接触する接地電極側部材との間で通電することにより、前記接地電極に前記チップが接合され、
前記チップ側部材から前記チップに加えられる荷重が、前記接地電極側部材から前記接地電極に加えられる荷重よりも小さくされることを特徴とするスパークプラグの製造方法。
【請求項２】
前記接合工程においては、前記接地電極のうち前記チップの接合される面に隣接する両側面と接触し前記接地電極を挟み込む保持部材により、前記接地電極が保持されることを特徴とする請求項１に記載のスパークプラグの製造方法。
【請求項３】
前記接合工程において、前記接地電極側部材は、前記接地電極のうち前記チップの接合される面に隣接する両側面と接触することを特徴とする請求項１又は２に記載のスパークプラグの製造方法。
【請求項４】
前記チップの少なくとも一部は、前記接地電極のうち、前記接地電極側部材が接触する部位に対応する前記接地電極の長手方向に沿った範囲内に接合されることを特徴とする請求項１乃至３のいずれか１項に記載のスパークプラグの製造方法。
【請求項５】
前記接合工程においては、
前記チップのうち前記接地電極側に位置する面の面積よりも断面積が小さい柱状の金属片を、前記チップの中央部及び前記接地電極間に配置した上で、前記チップ側部材及び前記接地電極側部材間が通電され、
前記チップ側部材から前記チップに加えられる荷重をＡ（Ｎ）とし、前記金属片の高さをＨ（ｍｍ）としたとき、
Ａ（Ｎ）＜１０００（Ｎ／ｍｍ）×Ｈ（ｍｍ）＋１００（Ｎ）
を満たすことを特徴とする請求項１乃至４のいずれか１項に記載のスパークプラグの製造方法。
【発明の詳細な説明】
【技術分野】
【０００１】
本発明は、内燃機関等に使用されるスパークプラグの製造方法に関する。
【背景技術】
【０００２】
一般的に内燃機関等に使用されるスパークプラグは、中心電極と接地電極との間の火花放電間隙において火花を生じさせることにより、燃焼室に供給される混合気へと着火する構成となっている。
【０００３】
また近年では、耐消耗性の低下を防止しつつ、着火性の向上を図るべく、接地電極のうち中心電極と対向する部位に耐消耗性に優れる金属からなるチップを溶接する技術が提案されている。
【０００４】
ここで、接地電極にチップを溶接する手法としては、一般に抵抗溶接が用いられる。具体的には、接地電極に接触する接地電極側部材と、チップに接触するチップ側部材とにより、接地電極及びチップを挟み込んだ状態で、前記両部材から接地電極及びチップに荷重を加えつつ、両部材間を通電することで、接地電極に対してチップが溶接される（例えば、特許文献１等参照）。尚、接地電極の移動（変形）を抑制すべく、接地電極側部材から接地電極に加えられる荷重と、チップ側部材からチップに加えられる荷重とは等しいものとされる。
【先行技術文献】
【特許文献】
【０００５】
【特許文献１】特開２００２−１９８１５７号公報
【発明の概要】
【発明が解決しようとする課題】
【０００６】
ところで、接地電極及びチップを十分に溶かし込み、接地電極に対するチップの接合性を高めるという点では、接地電極に対するチップの接触抵抗値を比較的大きなものとし、両者の間での発熱量を増大させることが有効である。そこで、接地電極に対するチップの接触抵抗値を増大させるために、チップ側部材からチップに加えられる荷重を比較的小さなものとすることが考えられる。
【０００７】
しかしながら、チップ側部材からチップに加えられる荷重を小さくした場合には、それに対応して、接地電極側部材から接地電極に加えられる荷重も小さくなる。接地電極に加えられる荷重が小さくなると、接地電極の一部に対して接地電極側部材が局所的に圧接してしまい（面接触ではなく、点接触に近い状態となってしまい）、チップ及び接地電極間の通電経路が安定せず、偏りが生じてしまうおそれがある。その結果、接地電極とチップとの接触部分のうちの一部が過度に溶融する一方で、その一部以外は十分に溶融せず、接地電極とチップとの接触部分を均等に溶融させることができなくなり、ひいては接合性の低下を招いてしまうおそれがある。
【０００８】
これに対して、チップ側部材からチップに加えられる荷重、及び、接地電極側部材から接地電極に加えられる荷重を調節することで、接地電極及びチップ間の接触抵抗値をある程度増大させつつ、接地電極及びチップ間の通電経路を比較的偏りのないものとする手法が考えられる。しかしながら、当該手法では、印加荷重を非常に狭い範囲で設定する必要がある。そのため、印加荷重の管理が極めて難しく、また、製造時における若干の荷重変動で、十分な接合性を得ることができないおそれがある。
【０００９】
本発明は、上記事情を鑑みてなされたものであり、その目的は、接地電極に対するチップの接合性を飛躍的に高めることができるとともに、印加荷重を広い範囲で設定することができ、優れた接合性を安定的に実現することができるスパークプラグの製造方法を提供することにある。
【課題を解決するための手段】
【００１０】
以下、上記目的を解決するのに適した各構成につき、項分けして説明する。なお、必要に応じて対応する構成に特有の作用効果を付記する。
【００１１】
構成１．本構成のスパークプラグの製造方法は、軸線方向に貫通する軸孔を有する筒状の絶縁体と、
前記軸孔の先端側に挿設された中心電極と、
前記絶縁体の外周に設けられた筒状の主体金具と、
前記主体金具の先端部に、自身の基端部が固定された接地電極と、
前記接地電極の先端部に接合され、前記中心電極の先端部との間に間隙を形成するチップとを備えるスパークプラグの製造方法であって、
抵抗溶接により、前記接地電極に前記チップを接合する接合工程を含み、
前記接合工程においては、
前記チップに対して前記接地電極側に向けた荷重を加えた状態で、前記チップに接触するチップ側部材と、前記接地電極に対して荷重を加えた状態で、前記接地電極に接触する接地電極側部材との間で通電することにより、前記接地電極に前記チップが接合され、
前記チップ側部材から前記チップに加えられる荷重が、前記接地電極側部材から前記接地電極に加えられる荷重よりも小さくされることを特徴とする。
【００１２】
上記構成１によれば、接合工程において、チップ側部材からチップに加えられる荷重が比較的小さなものとされている。従って、接地電極に対するチップの接触抵抗値を大きなものとすることができ、両者を十分に溶かし込むことができる。
【００１３】
さらに、上記構成１によれば、接合工程において、接地電極側部材から接地電極に加えられる荷重が比較的大きなものとされている。従って、接地電極に対して接地電極側部材をより確実に面接触させることができ、接地電極及びチップ間において、通電経路に偏りが生じてしまうことを防止でき、より均等に通電経路を形成することができる。その結果、接地電極とチップとの接触部分を広範囲に亘って均等に溶融させることができる。
【００１４】
以上のように、上記構成１によれば、接地電極とチップとの接触部分の広範囲において、接地電極及びチップを十分に溶かし込むことができる。その結果、接地電極に対するチップの接合性を飛躍的に向上させることができる。
【００１５】
尚、接地電極に対してチップを接合したときには、チップ及び接地電極の接合面の外周側に、接地電極やチップが溶融してなる溶融部がはみ出すことで、いわゆるダレ（外周ダレ）が形成される。上記構成１によれば、接地電極とチップとの接触部分の広範囲において、接地電極及びチップが十分に溶融するために、前記接合面の外周側の広範囲に亘って、外周ダレが形成されることとなる。そのため、前記接合面の外周の広範囲が前記外周ダレで覆われることになり、前記接合面に対するガスの侵入をより確実に防止することができる。その結果、接合面における酸化スケール等の形成を効果的に抑制することができ、接合性をより一層高めることができる。
【００１６】
また、上記構成１によれば、チップ側部材からチップに加えられる荷重と、接地電極側部材から接地電極に加えられる荷重とを個々別々に設定することができるため、各印加荷重を広い範囲で設定することができる。従って、印加荷重の管理が非常に容易になるとともに、優れた接合性を有するスパークプラグを安定的に製造することができる。
【００１７】
尚、チップ側部材からチップに加えられる荷重と、接地電極側部材から接地電極に加えられる荷重とが異なることに伴う接地電極の移動（変形）を抑制すべく（荷重方向の力の平衡を図るべく）、接合工程において、接地電極を保持する保持部材を用いることとしてもよい。この場合には、次述する構成２の位置に保持部材を設けることが好ましい。
【００１８】
構成２．本構成のスパークプラグの製造方法は、上記構成１において、前記接合工程においては、前記接地電極のうち前記チップの接合される面に隣接する両側面と接触し前記接地電極を挟み込む保持部材により、前記接地電極が保持されることを特徴とする。
【００１９】
荷重を印加しつつチップを接合する際には、チップ等が溶融する瞬間に荷重のバランスが一瞬崩れ、慣性により接地電極が荷重の印加方向に移動してしまうことがある。接地電極が移動してしまうと、チップから接地電極に対して荷重が均等に加わらなくなってしまい、接地電極とチップとの接触部分のうち印加荷重の比較的小さな部位が過度に溶融してしまうおそれがある。
【００２０】
この点、上記構成２によれば、接合工程において、接地電極の両側面と接触し、接地電極を挟み込む保持部材により、接地電極が保持されるように構成されている。従って、接合工程における接地電極の移動を規制することができ、チップから接地電極に対して荷重をより均等に加えることができる。その結果、接地電極とチップとの接触部分をより広範囲に亘って均等に溶融させることができ、接合性を一層向上させることができる。
【００２１】
構成３．本構成のスパークプラグの製造方法は、上記構成１又は２において、前記接合工程において、前記接地電極側部材は、前記接地電極のうち前記チップの接合される面に隣接する両側面と接触することを特徴とする。
【００２２】
上記構成３によれば、接地電極側部材により、接合工程における接地電極の移動を規制することができ、チップから接地電極に対して荷重をより均等に加えることができる。その結果、接地電極とチップとの接触部分をより広範囲に亘って均等に溶融させることができ、接合性を一層向上させることができる。
【００２３】
また、上記構成３によれば、接地電極の両側面に接地電極側部材が接触しているため、接地電極及びチップ間に形成される通電経路を適度に分散させることができる。そのため、接地電極とチップとの接触部分の極めて広範囲を均等に溶融させることができ、接合性を一段と高めることができる。
【００２４】
構成４．本構成のスパークプラグの製造方法は、上記構成１乃至３のいずれかにおいて、前記チップの少なくとも一部は、前記接地電極のうち、前記接地電極側部材が接触する部位に対応する前記接地電極の長手方向に沿った範囲内に接合されることを特徴とする。
【００２５】
上記構成４によれば、接地電極及びチップ間に形成される通電経路に偏りが生じてしまうことをより確実に防止することができる。従って、接地電極とチップとの接触部分を一層均等に溶融させることができ、接合性をさらに向上させることができる。
【００２６】
構成５．本構成のスパークプラグの製造方法は、上記構成１乃至４のいずれかにおいて、前記接合工程においては、
前記チップのうち前記接地電極側に位置する面の面積よりも断面積が小さい柱状の金属片を、前記チップの中央部及び前記接地電極間に配置した上で、前記チップ側部材及び前記接地電極側部材間が通電され、
前記チップ側部材から前記チップに加えられる荷重をＡ（Ｎ）とし、前記金属片の高さをＨ（ｍｍ）としたとき、
Ａ（Ｎ）＜１０００（Ｎ／ｍｍ）×Ｈ（ｍｍ）＋１００（Ｎ）
を満たすことを特徴とする。
【００２７】
上記構成５によれば、Ａ＜１０００（Ｎ／ｍｍ）×Ｈ＋１００を満たすように、チップ側部材からチップに加えられる荷重が設定されている。従って、接合工程において、金属片（いわゆるプロジェクション）をより確実に溶融させることができ、接地電極に対してチップの中央部をより確実に接合することができる。その結果、接合性をより一層向上させることができる。
【図面の簡単な説明】
【００２８】
【図１】スパークプラグの構成を示す一部破断正面図である。
【図２】スパークプラグの先端部の構成を示す一部破断拡大正面図である。
【図３】チップ側部材や接地電極側部材等を示す正面図である。
【図４】チップ側部材や接地電極側部材等を示す正面図である。
【図５】接地電極に対する接地電極側チップの接合位置を説明するための底面模式図である。
【図６】（ａ）は、接合工程におけるチップ側部材等を示す正面図であり、（ｂ）は、接合工程におけるチップ側部材等を示す側面図である。
【図７】（ａ）は、第２実施形態におけるチップ側部材等を示す正面図であり、（ｂ）は、第２実施形態におけるチップ側部材等を示す側面図である。
【図８】（ａ）は、第３実施形態におけるチップ側部材等を示す正面図であり、（ｂ）は、第３実施形態におけるチップ側部材等を示す側面図である。
【図９】（ａ）は、第４実施形態におけるチップ側部材等を示す正面図であり、（ｂ）は、第４実施形態におけるチップ側部材等を示す側面図である。
【図１０】第４実施形態における、接地電極に接合された接地電極側チップを示す部分拡大断面図である。
【図１１】外周ダレの形成範囲が１／２である場合の溶融部を示す模式図である。
【図１２】（ａ）〜（ｄ）は、機械的強度の面により接合性を評価する際の評価方法を説明するための接地電極等の断面模式図である。
【図１３】（ａ），（ｂ）は、熱的強度の面により接合性を評価する際の評価方法を説明するための接地電極等の断面模式図である。
【図１４】比較例に相当する接合態様１を説明するためのチップ側部材等を示す図であり、（ａ）は正面図であり、（ｂ）は側面図である。
【図１５】（ａ）は、接合位置αを示すための接地電極等の側面図であり、（ｂ）は、接合位置αを示すための接地電極等の底面模式図であり、（ｃ）は、接合位置βを示すための接地電極等の側面図であり、（ｄ）は、接合位置βを示すための接地電極等の底面模式図であり、（ｅ）は、接合位置γを示すための接地電極等の側面図であり、（ｆ）は、接合位置γを示すための接地電極等の底面模式図である。
【発明を実施するための形態】
【００２９】
以下に、実施形態について図面を参照しつつ説明する。
〔第１実施形態〕
図１は、スパークプラグ１を示す一部破断正面図である。尚、図１では、スパークプラグ１の軸線ＣＬ１方向を図面における上下方向とし、下側をスパークプラグ１の先端側、上側を後端側として説明する。
【００３０】
スパークプラグ１は、筒状をなす絶縁体としての絶縁碍子２、これを保持する筒状の主体金具３などから構成されるものである。
【００３１】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれより細径に形成された脚長部１３とを備えている。加えて、絶縁碍子２のうち、大径部１１、中胴部１２、及び、大部分の脚長部１３は、主体金具３の内部に収容されている。そして、中胴部１２と脚長部１３との連接部にはテーパ状の段部１４が形成されており、当該段部１４にて絶縁碍子２が主体金具３に係止されている。
【００３２】
さらに、絶縁碍子２には、軸線ＣＬ１に沿って軸孔４が貫通形成されており、当該軸孔４の先端側には軸線ＣＬ１方向に延びる棒状（円柱状）の中心電極５が挿入、固定されている。当該中心電極５は、熱伝導性に優れる銅や銅合金、純ニッケル（Ｎｉ）からなる内層５Ａ、及び、Ｎｉを主成分とする合金からなる外層５Ｂにより構成されている。さらに、中心電極５は、その先端面が絶縁碍子２の先端から突出しており、中心電極５の先端部には、円柱状の中心電極側チップ３１が接合されている。本実施形態において、中心電極側チップ３１は、イリジウム（Ｉｒ）、白金（Ｐｔ）、タングステン（Ｗ）、パラジウム（Ｐｄ）、又は、これらの金属のうち少なくとも一種を主成分とする合金により形成されている。
【００３３】
また、軸孔４の後端側には、絶縁碍子２の後端から突出した状態で端子電極６が挿入、固定されている。
【００３４】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００３５】
加えて、前記主体金具３は、低炭素鋼等の金属により筒状に形成されており、その外周面にはスパークプラグ１を燃焼装置（例えば、内燃機関や燃料電池改質器等）の取付孔に取付けるためのねじ部（雄ねじ部）１５が形成されている。また、ねじ部１５の後端側には径方向外側に突出する座部１６が形成され、ねじ部１５後端のねじ首１７にはリング状のガスケット１８が嵌め込まれている。さらに、主体金具３の後端側には、主体金具３を前記燃焼装置に取付ける際にレンチ等の工具を係合させるための断面六角形状の工具係合部１９が設けられるとともに、後端部において絶縁碍子２を保持するための加締め部２０が設けられている。
【００３６】
また、主体金具３の内周面には、絶縁碍子２を係止するためのテーパ状の段部２１が設けられている。そして、絶縁碍子２は、主体金具３に対してその後端側から先端側に向かって挿入され、自身の段部１４が主体金具３の段部２１に係止された状態で、主体金具３の後端側の開口部を径方向内側に加締めること、つまり上記加締め部２０を形成することによって主体金具３に固定されている。尚、段部１４，２１間には、円環状の板パッキン２２が介在されている。これにより、燃焼室内の気密性を保持し、燃焼室内に晒される絶縁碍子２の脚長部１３と主体金具３の内周面との隙間に入り込む燃料ガスが外部に漏れないようになっている。
【００３７】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００３８】
また、図２に示すように、主体金具３の先端部２６には、棒状をなす接地電極２７の基端部が接合されている。接地電極２７は、断面矩形状をなすとともに、自身の略中間部分にて曲げ返されている。そして、接地電極２７のうち中心電極５側に位置する対向面２７Ｔの先端部には、Ｉｒ、Ｐｔ、Ｗ、Ｐｄ、又は、これらの少なくとも一種を主成分とする合金からなる円柱状の接地電極側チップ３２（本発明のチップに相当する）が接合されている。尚、接地電極側チップ３２は、抵抗溶接により形成された、接地電極２７の構成材料や接地電極側チップ３２の構成材料が溶融してなる溶融部３５（図２では、図示の便宜上、溶融部３５を実際よりも厚肉に示している）を介して接地電極２７に接合されている。そして、両チップ３１，３２間には、間隙としての火花放電間隙３３が形成されており、当該火花放電間隙３３において、軸線ＣＬ１にほぼ沿った方向で火花放電が行われるようになっている。
【００３９】
次に、上記のように構成されてなるスパークプラグ１の製造方法について説明する。
【００４０】
まず、主体金具３を予め製造しておく。すなわち、円柱状の金属素材（例えば、鉄系素材やステンレス素材）に対して冷間鍛造加工等を施すことで概形を形成するとともに、貫通孔を形成する。その後、切削加工を施すことで外形を整え、主体金具中間体を得る。
【００４１】
続いて、主体金具中間体の先端面に、Ｎｉ合金等からなる直棒状の接地電極２７を抵抗溶接する。当該溶接に際してはいわゆる「ダレ」が生じるので、その「ダレ」を除去した後、主体金具中間体の所定部位にねじ部１５が転造によって形成される。これにより、接地電極２７の溶接された主体金具３が得られる。また、接地電極２７の溶接された主体金具３には、亜鉛メッキ或いはニッケルメッキが施される。尚、耐食性の向上を図るべく、その表面に、さらにクロメート処理を施すこととしてもよい。
【００４２】
一方、前記主体金具３とは別に、絶縁碍子２を成形加工しておく。すなわち、アルミナを主体としバインダ等を含む原料粉末を用いて、成形用素地造粒物を調製するとともに、当該成形用素地造粒物を用いてラバープレス成形を行うことで、筒状の成形体を得る。そして、研削加工を施すことで、得られた成形体を整形するとともに、整形されたものを焼成炉で焼成することにより、絶縁碍子２が得られる。
【００４３】
また、前記主体金具３、絶縁碍子２とは別に、中心電極５を製造しておく。すなわち、中央部に放熱性向上を図るための銅合金等を配置したＮｉ合金に鍛造加工を施すことで、中心電極５を作製する。さらに、中心電極５の先端部に対して中心電極側チップ３１がレーザー溶接等により接合される。
【００４４】
次に、上記のようにして得られた絶縁碍子２及び中心電極５と、抵抗体７と、端子電極６とが、ガラスシール層８，９によって封着固定される。ガラスシール層８，９としては、一般的にホウ珪酸ガラスと金属粉末とが混合されて調製されており、当該調製されたものが抵抗体７を挟むようにして絶縁碍子２の軸孔４内に注入された後、後方から端子電極６で押圧しつつ、焼成炉内にて加熱することにより焼き固められる。尚、このとき、絶縁碍子２の後端側胴部１０表面に釉薬層が同時に焼成されることとしてもよいし、事前に釉薬層が形成されることとしてもよい。
【００４５】
その後、上記のようにそれぞれ作製された中心電極５及び端子電極６を備える絶縁碍子２と、接地電極２７を備える主体金具３とが固定される。より詳しくは、主体金具３に絶縁碍子２を挿通した上で、比較的薄肉に形成された主体金具３の後端側の開口部を径方向内側に加締めること、つまり上記加締め部２０を形成することによって絶縁碍子２と主体金具３とが固定される。
【００４６】
次いで、接地電極２７のうち少なくとも接地電極側チップ３２の接合予定部位を所定の酸性剥離液に浸漬すること等により、前記接合予定部位を覆うメッキが剥離される。
【００４７】
次に、接合工程において、図３に示すように、それぞれの間で通電可能なチップ側部材４１及び接地電極側部材４２を用いて、接地電極２７の先端部に接地電極側チップ３２が接合される。尚、チップ側部材４１は、接地電極２７に対して接離移動可能な棒状（針状）の電極により構成されている。また、接地電極側部材４２は、接地電極２７に対して接離移動可能な相対向する一対の電極により構成されている。さらに、図６（ｂ）に示すように、接地電極側部材４２のうち接地電極２７に接触する部位は、接地電極２７の長手方向に沿った長さＬが所定の数値範囲内（例えば、１ｍｍ以上１０ｍｍ以下）とされている。
【００４８】
接合工程の説明に戻り、まず、図４に示すように、チップ側部材４１上に、接地電極側チップ３２を載置した上で、チップ側部材４１を接地電極２７の前記対向面２７Ｔに対して接近させる。そして、図６（ａ），（ｂ）に示すように、絶縁性素材からなり、接地電極２７のうち前記対向面２７Ｔの背後に位置する背面２７Ｂに接触する保持部材４３とチップ側部材４１とにより、接地電極２７及び接地電極側チップ３２を挟み込む。また、接地電極側部材４２を接地電極２７のうち前記対向面２７Ｔに隣接する両側面２７Ｓ１，２７Ｓ２に接触させ、接地電極側部材４２により、接地電極２７を挟み込む。尚、このとき、図５に示すように、接地電極側チップ３２の少なくとも一部が、接地電極２７のうち、接地電極側部材４２が接触する部位に対応する接地電極２７の長手方向に沿った範囲ＲＡ内に接合されるように、接地電極側チップ３２と接地電極側部材４２との相対位置関係が設定されている。
【００４９】
次いで、チップ側部材４１から接地電極側チップ３２に対して接地電極２７側に向けた荷重を加えるとともに、接地電極側部材４２から接地電極２７に対して荷重を加えた状態で、チップ側部材４１及び接地電極側部材４２間で所定電流値（例えば、５００Ａ以上１５００Ａ以下）の電流を所定時間（例えば、１００ｍｓ以上１０００ｍｓ以下）に亘って流す。これにより、接地電極２７を構成する金属と接地電極側チップ３２を構成する金属とが溶け合ってなる溶融部３５が形成され、接地電極２７に接地電極側チップ３２が接合される。特に本実施形態では、接合工程において、チップ側部材４１から接地電極側チップ３２に加えられる荷重（例えば、５０Ｎ以上１００Ｎ以下）が、接地電極側部材４２から接地電極２７に加えられる荷重（例えば、３００Ｎ以上）よりも小さくされている。
【００５０】
接地電極側チップ３２の接合後、接地電極２７の略中間部分が中心電極５側へと屈曲させられる。そして最後に、両チップ３１，３２間の火花放電間隙３３の大きさを調整する加工が実施されることで、上述のスパークプラグ１が得られる。
【００５１】
以上詳述したように、本実施形態によれば、接合工程において、チップ側部材４１から接地電極側チップ３２に加えられる荷重が比較的小さなものとされている。従って、接地電極２７に対する接地電極側チップ３２の接触抵抗値を大きなものとすることができ、両者を十分に溶かし込むことができる。
【００５２】
さらに、接合工程において、接地電極側部材４２から接地電極２７に加えられる荷重が比較的大きなものとされている。従って、接地電極２７に対して接地電極側部材４２をより確実に面接触させることができ、接地電極２７及び接地電極側チップ３２間において、通電経路に偏りが生じてしまうことを防止でき、より均等に通電経路を形成することができる。その結果、接地電極２７と接地電極側チップ３２との接触部分を広範囲に亘って均等に溶融させることができる。
【００５３】
以上のように、本実施形態によれば、接地電極２７と接地電極側チップ３２との接触部分の広範囲において、接地電極２７及び接地電極側チップ３２を十分に溶かし込むことができる。その結果、接地電極２７に対する接地電極側チップ３２の接合性を飛躍的に向上させることができる。
【００５４】
また、本実施形態によれば、接地電極２７と接地電極側チップ３２との接合面の外周側に位置する溶融部３５（いわゆる外周ダレ）を、前記接合面の外周の広範囲に亘って形成することができる。そのため、前記接合面に対するガスの侵入をより確実に防止することができ、接合面における酸化スケール等の形成を効果的に抑制することができる。その結果、接合性をより一層高めることができる。
【００５５】
さらに、本実施形態では、チップ側部材４１から接地電極側チップ３２に加えられる荷重と、接地電極側部材４２から接地電極２７に加えられる荷重とを個々別々に設定することができるため、各印加荷重を広い範囲で設定することができる。従って、印加荷重の管理が非常に容易になるとともに、優れた接合性を有するスパークプラグ１を安定的に製造することができる。
【００５６】
また、接合工程においては、接地電極側部材４２により接地電極２７の移動を規制することができるため、接地電極側チップ３２から接地電極２７に対して荷重をより均等に加えることができる。その結果、接地電極２７と接地電極側チップ３２との接触部分をより広範囲に亘って均等に溶融させることができ、接合性をより向上させることができる。
【００５７】
さらに、接地電極２７の両側面２７Ｓ１，２７Ｓ２に接地電極側部材４２が接触しているため、接地電極２７及び接地電極側チップ３２間に形成される通電経路を適度に分散させることができる。そのため、接地電極２７と接地電極側チップ３２との接触部分の極めて広範囲を均等に溶融させることができ、接合性を一段と高めることができる。
【００５８】
加えて、本実施形態では、接地電極側チップ３２の少なくとも一部が、接地電極２７のうち、接地電極側部材４２が接触する部位に対応する範囲ＲＡ内に接合されるように構成されている。従って、接地電極２７及び接地電極側チップ３２間に形成される通電経路に偏りが生じてしまうことをより確実に防止することができる。その結果、接地電極２７と接地電極側チップ３２との接触部分を一層均等に溶融させることができ、接合性をさらに向上させることができる。
〔第２実施形態〕
次いで、第２実施形態について、上記第１実施形態との相違点を中心に説明する。上記第１実施形態では、接合工程において、接地電極側部材４２が、接地電極２７の両側面２７Ｓ１，２７Ｓ２に接触するように構成されている。これに対して、本第２実施形態では、図７（ａ），（ｂ）に示すように、接地電極側部材４５が接地電極２７の背面２７Ｂに接触し、チップ側部材４１との間で接地電極２７及び接地電極側チップ３２を挟み込むように構成されている。
【００５９】
さらに、本第２実施形態において、保持部材４６は、相対向し、互いに接離移動可能な一対の絶縁部材により形成されている。そして、保持部材４６が接地電極２７の両側面２７Ｓ１，２７Ｓ２に接触し接地電極２７を挟み込むことで、接地電極２７が保持されている。
【００６０】
加えて、接地電極側チップ３２を接地電極２７に接合する際には、上記第１実施形態と同様に、チップ側部材４１から接地電極側チップ３２に加えられる荷重が、接地電極側部材４５から接地電極２７に加えられる荷重よりも小さくされる。尚、接地電極２７は、保持部材４６により強固に保持されているため、部材４１，４５から加えられる荷重が異なるものであっても、接地電極２７の移動（変形）が規制されることとなる。
【００６１】
また、接地電極側チップ３２の少なくとも一部は、接地電極２７のうち、接地電極側部材４５が接触する部位に対応する接地電極２７の長手方向に沿った範囲ＲＢ内に接合される。併せて、接地電極側部材４５のうち接地電極２７に接触する部位は、接地電極２７の長手方向に沿った長さＬ、及び、接地電極２７の幅方向に沿った幅Ｗが、それぞれ接地電極側チップ３２の外径以上とされている。
【００６２】
以上のように、本第２実施形態では、上記第１実施形態において、接地電極側部材４２により実現される接地電極２７の移動規制が、保持部材４６により実現される。従って、本第２実施形態によれば、上記第１実施形態と同様の作用効果が奏されることとなる。
〔第３実施形態〕
次いで、第３実施形態について、上記第２実施形態との相違点を中心に説明する。上記第２実施形態において、保持部材４６は、接地電極２７の両側面２７Ｓ１，２７Ｓ２に接触し、接地電極２７を挟み込むように構成されている。これに対して、本第３実施形態では、図８（ａ），（ｂ）に示すように、保持部材４８が、接地電極２７の対向面２７Ｔに接触するように構成されている。また、接合工程においては、上記実施形態と同様に、チップ側部材４１から接地電極側チップ３２に加えられる荷重が、接地電極側部材４５から接地電極２７に加えられる荷重よりも小さくされる。尚、接合工程において、接地電極側チップ３２等が溶融する瞬間に荷重バランスが崩れても、保持部材４８により、接地電極２７が荷重の印加方向に移動しないように構成されている。
【００６３】
以上、本第３実施形態によれば、基本的には上記実施形態と同様の作用効果が奏されることとなる。すなわち、接地電極２７に対する接地電極側チップ３２の接合性を飛躍的に高めることができるとともに、接合性に優れるスパークプラグ１を安定的に製造することができる。
〔第４実施形態〕
次いで、第４実施形態について、上記実施形態との相違点を中心に説明する。上記実施形態では、接合工程において、接地電極側チップ３２を接地電極２７に対して直接接触させた上で、チップ側部材４１及び接地電極側部材４２（４５）間を通電することにより、接地電極側チップ３２が接地電極２７に接合されている。
【００６４】
これに対して、本第４実施形態では、接合性を向上させるべく、図９（ａ），（ｂ）に示すように、接合工程において、接地電極側チップ３２及び接地電極２７間に所定の金属（例えば、接地電極側チップ３２の構成材料と接地電極２７の構成材料とを含む金属）からなる円柱状の金属片ＭＰが介在されている。尚、金属片ＭＰは、接地電極側チップ３２のうち接地電極２７側に位置する面の中央部に配置され、接地電極側チップ３２のうち接地電極２７側に位置する面よりも小さい断面積を有するように構成されている。本実施形態では、金属片ＭＰの外径が、接地電極側チップ３２の外径の半分以下とされている。
【００６５】
金属片ＭＰの配置後、チップ側部材４１から接地電極側チップ３２に荷重を加えるとともに、接地電極側部材４５から接地電極２７に荷重を加えた状態で、チップ側部材４１及び接地電極側部材４２間を通電する。これにより、図１０（図１０では、溶融部３７を実際よりも肉厚に示している）に示すように、金属片ＭＰや接地電極２７、接地電極側チップ３２が溶融してなる溶融部３７が形成され、当該溶融部３７を介して、接地電極側チップ３２が接地電極２７に接合される。
【００６６】
尚、本第４実施形態では、チップ側部材４１から接地電極側チップ３２に加えられる荷重をＡ（Ｎ）とし、図９（ａ），（ｂ）に示すように、チップ側部材４１から接地電極側チップ３２に対する荷重の印加方向に沿った金属片ＭＰの高さをＨ（ｍｍ）としたとき、Ａ＜１０００（Ｎ／ｍ）×Ｈ＋１００を満たすように、前記荷重Ａが設定されている。
【００６７】
以上、本第４実施形態によれば、基本的には上記実施形態と同様の作用効果が奏されることとなる。すなわち、接地電極２７に対する接地電極側チップ３２の接合性を飛躍的に高めることができるとともに、接合性に優れるスパークプラグ１を安定的に製造することができる。
【００６８】
加えて、Ａ＜１０００（Ｎ／ｍ）×Ｈ＋１００を満たすように前記荷重Ａが設定されているため、金属片ＭＰをより確実に溶融させることができる。従って、接地電極２７に対して接地電極側チップ３２の中央部をより確実に接合することができ、接合性をより一層向上させることができる。
【００６９】
次いで、上記実施形態によって奏される作用効果を確認すべく、接地電極に対して接地電極側チップを接合する際の接合態様を後述する接合態様１〜４のいずれかとした上で、接合工程における、チップ側部材から接地電極側チップに加えられる荷重Ａ（Ｎ）と、接地電極側部材から接地電極に加えられる荷重Ｂ（Ｎ）とを種々変更して、接地電極側チップが接合されてなる接地電極のサンプルを複数作製した。そして、作製された各サンプルについて、接地電極及び接地電極側チップの接合面の外周に位置する溶融部（いわゆる外周ダレ）の形成範囲を特定するとともに、接地電極に対する接地電極側チップの接合性を機械的強度、及び、熱的強度の面から確認した。
【００７０】
ここで、外周ダレの形成範囲は、接地電極側チップの全周に対する、接地電極側チップの周方向に沿った前記外周ダレの存在範囲の割合を算出することにより特定した。例えば、図１１に示すように、接地電極側チップの全周の半分だけ外周ダレが存在していた場合には、外周ダレの形成範囲を１／２と特定した。
【００７１】
尚、外周ダレの形成範囲が大きいほど、接地電極及び接地電極側チップの接合面に対するガスの侵入を抑制することができ、接合面における酸化スケール等の発生を抑制できるため、接合性に優れるといえる。この点を鑑みて、外周ダレの形成範囲が４／５以上となったサンプルは、接合面に対するガスの侵入を極めて効果的に抑制することができ、接合性に極めて優れるとして「☆」の評価を下すこととした。また、外周ダレの形成範囲が３／４以上４／５未満となったサンプルは、ガスの侵入抑制効果に優れ、接合性に優れるとして「◎」の評価を下し、外周ダレの形成範囲が２／３以上３／４未満となったサンプルは、ガスの侵入を十分に抑制でき、良好な接合性を有するとして「○」の評価を下すこととした。一方で、外周ダレの形成範囲が２／３未満となったサンプルは、ガスの侵入が懸念されるとして「×」の評価を下すこととした。
【００７２】
また、機械的強度の面による接合性は、次のようにして確認した。すなわち、図１２（ａ）〜（ｄ）に示すように、接地電極側チップの中央部を中心として接地電極を９０°屈曲させ、屈曲後において、接地電極及び接地電極側チップの断面を観察し、接地電極に対する接地電極側チップの接合状態を確認した。ここで、図１２（ａ）に示すように、接地電極に対して接地電極側チップ及び溶融部（外周ダレ）の双方が浮くことなく接合されていた場合には、極めて優れた接合性を有するとして「☆」の評価を下すこととした。また、図１２（ｂ）に示すように、接地電極に対する溶融部（外周ダレ）の浮きが発生していたものの、接地電極側チップは浮くことなく接地電極に接合されていた場合には、接合性に優れるとして「◎」の評価を下すこととした。さらに、図１２（ｃ）に示すように、接地電極に対して接地電極側チップの一部が浮いていたものの、その浮きの長さＫが、接地電極側チップの中心からその外周までの距離Ｄの１／３未満であった場合には、十分な接合性を有するとして「○」の評価を下すこととした。一方で、図１２（ｄ）に示すように、接地電極に対して接地電極側チップが浮いており、その浮きの長さＫが、前記距離Ｄの１／３以上であった場合には、接合性に劣るとして「×」の評価を下すこととした。
【００７３】
さらに、熱的強度の面による接合性は、次のように確認した。すなわち、サンプルに対して、接地電極側チップの温度が９００℃となるようバーナーで２分間加熱後、１分間室温で徐冷することを１サイクルとして１０００サイクル実施した。そして、１０００サイクル終了後にサンプルの断面を観察し、図１３（ａ）に示すように、接地電極及び接地電極側チップの接合面の長さＸに対する、当該接合面において形成された酸化スケール〔図１３（ａ）中、太線で示す部位〕の長さＹを計測するとともに、長さＸに対する長さＹの割合（酸化スケール割合）を算出した。ここで、酸化スケール割合が１／４以下となったサンプルは、厳しい冷熱サイクル下においても接合面に対するガスの侵入を極めて効果的に抑制でき、極めて優れた接合性を有するとして「☆」の評価を下すこととした。また、酸化スケール割合が１／４超１／３以下となったサンプルは、接合面に対するガスの侵入抑制効果に優れ、優れた接合性を有するとして「◎」の評価を下すこととした。さらに、酸化スケール割合が１／３超１／２以下となったサンプルは、十分な接合性を有するとして「○」の評価を下すこととした。一方で、酸化スケール割合が１／２よりも大きくなったサンプルは、接合性に劣るとして「×」の評価を下すこととした。尚、酸化スケールが複数形成されている場合には、各酸化スケールの長さの合計をＹとした。例えば、図１３（ｂ）に示すように、酸化スケール〔図１３（ｂ）中、太線で示す部位〕が複数形成された場合には、酸化スケールの長さＹを各酸化スケールの長さの合計（Ｙ１＋Ｙ２）とした。
【００７４】
尚、接合態様１（比較例に相当する）は、図１４（ａ），（ｂ）に示すように、チップ側部材及び接地電極側部材によって、接地電極及び接地電極側チップを挟み込むとともに、チップ側部材から接地電極側チップに加えられる荷重と、接地電極側部材から接地電極に加えられる荷重とを等しいものとして、接地電極に対する接地電極側チップの接合を行う態様である。
【００７５】
また、接合態様２（実施例に相当する）は、図８（ａ），（ｂ）に示すように、チップ側部材及び接地電極側部材によって、接地電極及び接地電極側チップを挟み込むとともに、チップ側部材から接地電極側チップに加えられる荷重を、接地電極側部材から接地電極に加えられる荷重よりも小さくして、接地電極に対する接地電極側チップの接合を行う態様である。尚、接合態様２においては、接合時における接地電極の移動を規制すべく、接地電極の対向面を絶縁性の保持部材により支持した。
【００７６】
さらに、接合態様３（実施例に相当する）は、図７（ａ），（ｂ）に示すように、接地電極の両側面に対して保持部材が接触し、保持部材により接地電極が保持された状態で、チップ側部材から接地電極側チップに加えられる荷重を、接地電極側部材から接地電極に加えられる荷重よりも小さくして、接地電極に対する接地電極側チップの接合を行う態様である。
【００７７】
併せて、接合態様４（実施例に相当する）は、図６（ａ），（ｂ）に示すように、接地電極の両側面に対して接地電極側部材が接触した状態で、チップ側部材から接地電極側チップに加えられる荷重を、接地電極側部材から接地電極に加えられる荷重よりも小さくして、接地電極に対する接地電極側チップの接合を行う態様である。尚、接合態様４においては、接合時における接地電極の移動を規制すべく、接地電極の背面を絶縁性の保持部材により支持した。
【００７８】
表１に、各サンプルの評価をそれぞれ示す。尚、接地電極側チップを接合する際において、電流値を７００Ａとし、通電時間を２００ｍｓとした。また、接地電極側チップは、Ｐｔ−１０Ｎｉ合金により構成し、その外径を１．５ｍｍ、厚さを０．４ｍｍとした。さらに、接地電極は、インコネル（登録商標）６０１により構成し、その厚さを１．５ｍｍとし、その幅を２．８ｍｍとした（以下の試験において、接地電極側チップ及び接地電極の構成材料やサイズは同様とした）。加えて、接地電極側部材の長さＬを１５ｍｍとし、接地電極側チップの全域が、接地電極のうち接地電極側部材が接触する部位に対応する範囲内に接合されるように構成した。
【００７９】
【表１】
0005820323.tif 000002
【００８０】
表１に示すように、荷重Ａと荷重Ｂとを等しいものとした接合態様１により、接地電極側チップが接合されてなるサンプル（サンプル１〜３）は、接合性の面で不十分となってしまったり、外周ダレが十分に形成されなかったりすることが分かった。これは、次の（１）及び（２）によると考えられる。
（１）荷重Ａが比較的大きい場合には、接地電極に対する接地電極側チップの接触抵抗値が比較的低くなり、発熱量が小さかったため、両者を十分に溶かし込むことができなかったこと。
（２）荷重Ｂが比較的小さい場合には、接地電極の一部に対して接地電極側部材が局所的に接触し（つまり、面接触ではなく、点接触に近い状態となり）、接地電極及び接地電極側チップ間に形成される通電経路に偏りが生じてしまったため、接地電極と接地電極側チップとの接触部分の一部のみが過度に溶融してしまったこと。
【００８１】
上記サンプル１〜３に対して、荷重Ａを荷重Ｂよりも小さなものとした接合態様２〜４により、接地電極側チップが接合されてなるサンプル（サンプル４〜１２）は、良好な接合性を有するとともに、外周ダレを接地電極側チップの周方向に沿った広範囲に形成できることが明らかとなった。これは、次の（３）及び（４）に起因すると考えられる。
（３）荷重Ａを比較的小さくしたことで、接地電極に対する接地電極側チップの接触抵抗値が大きなものとなり、両者を十分に溶かし込むことができたこと。
（４）荷重Ｂを比較的大きくしたことで、接地電極に対して接地電極側部材のより広範囲が接触し、接地電極及び接地電極側チップ間において均等に通電経路が形成されたため、接地電極と接地電極側チップとの接触部分を広範囲に亘って均等に溶融することができたこと。
【００８２】
さらに、接地電極の両側面に対して保持部材又は接地電極側部材を接触させ、接地電極を保持した上で、接地電極側チップが接合されてなるサンプル（サンプル７〜１２）は、外周ダレの形成範囲がより大きなものとなるとともに、一層優れた接合性を有することが確認された。これは、次の理由によると考えられる。
【００８３】
すなわち、荷重を印加しつつ接地電極側チップを接合する場合において、接地電極側チップ等が溶融し始めたときには、接地電極が荷重の印加方向に沿って移動してしまうことがある。接地電極が動いてしまうと、接地電極側チップから接地電極に対して荷重が均等に加わらなくなり、接地電極と接地電極側チップとの接触部分のうち印加荷重の比較的小さな部位が過度に溶融してしまう。
【００８４】
これに対して、保持部材により接地電極の移動を規制した状態で、接地電極側チップが接合されたサンプル７〜１２は、接地電極側チップから接地電極に対して荷重がより均等に加わった状態で、接地電極側チップが接合されたものである。そのため、サンプル７〜１２は、接地電極と接地電極側チップとの接触部分がより広範囲に亘って均等に溶融し、外周ダレの形成範囲がより大きなものとなるとともに、優れた接合性を有していたと考えられる。
【００８５】
また特に、接地電極の両側面に対して接地電極側部材を接触させた上で、接地電極側チップが接合されてなるサンプル（サンプル１０〜１２）は、外周ダレの形成範囲がより一層大きなものとなるとともに、非常に優れた接合性を有することが明らかとなった。これは、接地電極及び接地電極側チップ間の通電経路が適度に分散し、接地電極と接地電極側チップとの接触部分の略全域が均等に溶融したことによると考えられる。
【００８６】
上記結果より、接地電極に対する接地電極側チップの接合性を高めるためには、チップ側部材から接地電極側チップに加えられる荷重を、接地電極側部材から接地電極に加えられる荷重よりも小さくすることが好ましいといえる。
【００８７】
また、接合性の更なる向上を図るべく、接合工程においては、接地電極の両側面と接触し接地電極を挟み込む保持部材により接地電極を保持しつつ、接地電極側チップを接合することがより好ましいといえる。
【００８８】
さらに、接合性を一段と高めるという観点から、接合工程においては、接地電極側部材を接地電極の両側面と接触させた上で、接地電極側チップを接合することがより一層好ましいといえる。
【００８９】
次に、接地電極側チップの接合位置を後述する接合位置α、β、又は、γとした上で、上記接合態様２により、接地電極側チップが接合されてなる接地電極のサンプルを作製した。そして、各サンプルについて、外周ダレの形成範囲を特定するとともに、機械的強度の面から接合性を確認した。表２に、当該試験の結果を示す。
【００９０】
尚、接合位置αとあるのは、図１５（ａ），（ｂ）に示すように、接地電極のうち接地電極側部材が接触する部位に対応する接地電極の長手方向に沿った範囲Ｒから外れた位置を意味し、接地電極側チップは、接地電極のうち前記範囲Ｒから外れた部位に接合される。また、接合位置βとあるのは、図１５（ｃ），（ｄ）に示すように、前記範囲Ｒと前記範囲Ｒの外部との境界を跨る位置を意味し、接地電極側チップの一部が、接地電極の前記範囲Ｒ内に位置する部位に接合される。さらに、接合位置γとあるのは、図１５（ｅ），（ｆ）に示すように、前記範囲Ｒ内の位置を意味し、接地電極側チップは、接地電極のうち前記範囲Ｒ内に位置する部位に接合される。
【００９１】
尚、接地電極側チップを接合するにあたって、荷重Ａを１００Ｎとし、荷重Ｂを２００Ｎとした。また、接地電極側部材の長さＬを５ｍｍ、又は、１０ｍｍとした。
【００９２】
【表２】
0005820323.tif 000003
【００９３】
表２に示すように、接地電極側チップの少なくとも一部が接地電極のうち前記範囲Ｒ内の位置に接合されてなるサンプル（サンプル２３〜２６）は、より一層優れた接合性を有することが明らかとなった。これは、接地電極及び接地電極側チップ間に形成される通電経路に偏りが生じてしまうことが防止され、接地電極と接地電極側チップとの接触部分が一層均等に溶融したことによると考えられる。
【００９４】
また特に、接地電極側チップの全体が、接地電極の前記範囲Ｒ内に位置する部位に接合されてなるサンプル（サンプル２５，２６）は、非常に優れた接合性を有することが確認された。
【００９５】
上記試験の結果より、接合性を一層向上させるという観点から、接地電極側チップの少なくとも一部が、接地電極のうち、接地電極側部材が接触する部位に対応する接地電極の長手方向に沿った範囲内に接合されることが好ましいといえる。また、接合性を一段と向上させるという点では、接地電極側チップの全体が、接地電極のうち、接地電極側部材が接触する部位に対応する接地電極の長手方向に沿った範囲内に接合されることが一層好ましいといえる。
【００９６】
次いで、接地電極及び接地電極側チップ間に高さＨ（ｍｍ）を種々変更した金属片を配置するとともに、チップ側部材から接地電極側チップに加えられる荷重Ａ（Ｎ）を種々変更した上で、上記接合態様４により、接地電極側チップが接合されてなる接地電極のサンプルを作製した。そして、各サンプルについて、上述した外周ダレの形成範囲や機械的強度及び熱的強度の面からの接合性を確認した。また、各サンプルについて、接地電極及び接地電極側チップの断面を観察することで、接地電極に対して接地電極側チップの中央部及び外周部のそれぞれが接合されているか、接地電極側チップの外周部のみが接合されているか（中央部溶接性）を確認した。ここで、接地電極に対して接地電極側チップの中央部及び外周部が接合されている場合には、接合性に非常に優れるとして「☆」の評価を下した。また、接地電極に対して接地電極側チップの外周部のみが接合されている場合には、良好な接合性を有するとして「○」の評価を下すこととした。表３に、当該試験の結果を示す。
【００９７】
尚、金属片の外径は、接地電極側チップの外径の半分以下とし、接地電極側部材から接地電極に加えられる荷重Ｂを３００Ｎとした。また、表３において、高さＨが０．００ｍｍとあるのは、金属片を設けることなく、接地電極側チップを接地電極に対して直接接合したことを意味する。
【００９８】
【表３】
0005820323.tif 000004
【００９９】
表３に示すように、荷重Ａを１０００（Ｎ／ｍｍ）×Ｈ＋１００よりも小さなものとして、接地電極側チップが接合されてなるサンプル（サンプル３２，３３，３５，３６，３８，３９）は、接地電極に対して接地電極側チップの中央部及び外周部が接合され、非常に優秀な接合性を有することが明らかとなった。
【０１００】
上記結果より、接地電極側チップ及び接地電極間に金属片を配置した上で、接地電極側チップの接合を行う場合には、接合性をより確実に向上させるために、チップ側部材から接地電極側チップに加えられる荷重をＡ（Ｎ）とし、金属片の高さをＨ（ｍｍ）としたとき、Ａ（Ｎ）＜１０００（Ｎ／ｍｍ）×Ｈ（ｍｍ）＋１００（Ｎ）を満たすように、荷重Ａ等を設定することが好ましいといえる。
【０１０１】
尚、上記実施形態の記載内容に限定されず、例えば次のように実施してもよい。勿論、以下において例示しない他の応用例、変更例も当然可能である。
【０１０２】
（ａ）上記実施形態では、中心電極５の先端部に中心電極側チップ３１が設けられているが、中心電極側チップ３１を設けないこととしてもよい。
【０１０３】
（ｂ）上記実施形態では、主体金具３の先端部２６に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【０１０４】
（ｃ）上記実施形態では、工具係合部１９は断面六角形状とされているが、工具係合部１９の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【０１０５】
１…スパークプラグ
２…絶縁碍子（絶縁体）
３…主体金具
４…軸孔
５…中心電極
２７…接地電極
３２…接地電極側チップ（チップ）
３３…間隙（火花放電間隙）
４１…チップ側部材
４２，４５…接地電極側部材
４３，４６，４８…保持部材
ＣＬ１…軸線
ＭＰ…金属片
【図１】
0005820323.tif 000005
【図２】
0005820323.tif 000006
【図３】
0005820323.tif 000007
【図４】
0005820323.tif 000008
【図５】
0005820323.tif 000009
【図６】
0005820323.tif 000010
【図７】
0005820323.tif 000011
【図８】
0005820323.tif 000012
【図９】
0005820323.tif 000013
【図１０】
0005820323.tif 000014
【図１１】
0005820323.tif 000015
【図１２】
0005820323.tif 000016
【図１３】
0005820323.tif 000017
【図１４】
0005820323.tif 000018
【図１５】
0005820323.tif 000019